(57)【要約】【課題】  付着した塵埃を容易に除去することが可能で、通気量を維持したまま繰り返し利用できる掃除機用集塵フィルタ濾材を提供する。【解決手段】  ＰＴＦＥ多孔質膜２と、通気性支持体４と、ネット状体３とを含むフィルタ濾材１であり、前記ネット状体３を、前記ＰＴＦＥ多孔質膜２と前記通気性支持体４とを含む積層体の少なくとも一方の表面に配置して、前記フィルタ濾材１の少なくとも一方の表面を凹凸状にする。前記フィルタ濾材１の少なくとも一方の表面が凹凸状であれば、油分を含んだ塵埃が付着し難く、付着しても容易に除去でき、通気性の低下が防止できる。【選択図】  図１
2005288368.tif 000002
【特許請求の範囲】
【請求項１】
掃除機用集塵フィルタ濾材であって、ポリテトラフルオロエチレン（ＰＴＦＥ）多孔質膜と、通気性支持体と、ネット状体とを含み、前記ネット状体が、前記ＰＴＦＥ多孔質膜と前記通気性支持体とを含む積層体の少なくとも一方の表面に配置されていることを特徴とするフィルタ濾材。
【請求項２】
前記ネット状体が、１０ｇ／ｍ2〜２００ｇ／ｍ2の目付け量と５０μｍ〜１０００μｍの厚みを有し、熱可塑性プラスチック製である請求項１に記載のフィルタ濾材。
【請求項３】
請求項１または２に記載のフィルタ濾材を含む掃除機用集塵フィルタユニット。
【請求項４】
請求項３に記載の掃除機用集塵フィルタユニットを含む掃除機。
【発明の詳細な説明】
【技術分野】
【０００１】
本発明は、掃除機用集塵フィルタ濾材およびそれを用いた掃除機用集塵フィルタユニットに関する。
【背景技術】
【０００２】
従来、掃除機用集塵フィルタユニットには、利便性から、紙などの素材を用いた使い捨て式パックが用いられている（特許文献１参照）。しかしながら、前記使い捨て式パックには、費用や省資源の点で問題があった。また、近年、健康、環境への関心の高まりから、排気のクリーン化が強く求められ、前記使い捨て式パックでは捕集しきれない微細な粉塵の排気への漏洩が問題となっている。
【０００３】
そのため、近年では、再利用可能なダストパック（特許文献２参照）およびパックを通過する微細な粉塵を捕集するための二次フィルタを採用することが一般的となってきている。中でも、フィルタ濾材としてポリテトラフルオロエチレン（ＰＴＦＥ）の多孔質膜を用いた前記ダストパックおよび二次フィルタが注目を集めている（特許文献３参照）。前記ＰＴＦＥ多孔質膜は、低圧力損失（高通気量）で塵埃の捕集効率が高く、ウィルスやアレルギー原因物質など、身体に悪影響を及ぼす微細粒子を効率よく捕集する。また、同じく、低圧力損失（高通気量）で高い捕集効率を示すエレクトレットフィルタ（特許文献４参照）が、排気中の水分で湿潤化すると、塵埃の捕集効率が低下するのに対して、ＰＴＦＥ多孔質膜は、排気中の水分で湿潤化しても捕集効率の低下が見られない。これは、ＰＴＦＥ多孔質膜の集塵メカニズムが、エレクトレットフィルタの静電捕集とは異なる、微細繊維による、さえぎり効果を主体とするものだからである。
【０００４】
しかしながら、前記ＰＴＦＥ多孔質膜製フィルタ濾材は、通常の条件で使用する際には、定期的な清掃により通気性を回復させ、繰り返し利用することができるが、まれにフィルタ濾材の目詰まりにより、通気抵抗が著しく増大し、回復不可能となるという問題があった。
【０００５】
【特許文献１】実開昭５０−１１６２５３号公報
【特許文献２】特開２０００−１６６８２９号公報
【特許文献３】特開２０００−３００９２１号公報
【特許文献４】特開昭５４−５３３６５号公報
【発明の開示】
【発明が解決しようとする課題】
【０００６】
そこで、本発明の目的は、掃除機用集塵フィルタ濾材であって、目詰まりすることがなく、通気量の低下が防止された掃除機用集塵フィルタユニットに用いられるフィルタ濾材を提供することである。
【課題を解決するための手段】
【０００７】
前記目的を達成するために、本発明のフィルタ濾材は、ポリテトラフルオロエチレン（ＰＴＦＥ）多孔質膜と、通気性支持体と、ネット状体とを含み、前記ネット状体が、前記ＰＴＦＥ多孔質膜と前記通気性支持体とを含む積層体の少なくとも一方の表面に配置されていることを特徴とするフィルタ濾材である。
【発明の効果】
【０００８】
本発明者は、ＰＴＦＥ多孔質膜製フィルタ濾材が目詰まりを起こす原因について、種々検討をした。その結果、目詰まりの原因は、油分を含んだ微細な塵埃によることを突き止めた。すなわち、通常の塵埃が前記ＰＴＦＥ多孔質膜製フィルタ濾材で捕集される場合、塵埃は、膜の表面に堆積したケーキ層を形成する。このケーキ層は、フィルタ濾材の清掃時に、ＰＴＦＥの持つ非接着性、低摩擦性によって容易に脱落し、通気性は回復する。しかしながら、掃除機で吸引した塵埃の中に油分が含まれていた場合には、油分が塵埃を濡らし、粘着性の高い泥状のケーキ層を形成する。このケーキ層が、ＰＴＦＥ多孔質膜の表面に粘着し、通気抵抗を増大させる。そして、通常の清掃では、この油分を含んだ泥状のケーキ層を除去するのは困難である。そこで、本発明者等は、この知見に基づきさらに研究を重ねたところ、前記フィルタ濾材が、前記積層体の少なくとも一方の表面に配置されているネット状体を含み、前記濾材の少なくとも一方の表面を凹凸状にすると、油分を含んだ塵埃による泥状のケーキ層であっても容易に除去することが可能であることを見出し、本発明に到達した。
【０００９】
このように、本発明のフィルタ濾材はネット状体を含み、前記濾材の少なくとも一方の表面が凹凸状であるため、前記フィルタ濾材表面とケーキ層の接触面積を低下させることができる。その結果、前記フィルタ濾材表面に油分を含んだ塵埃が付着し難く、仮に付着しても、これを容易に除去することが可能であり、目詰まりをおこすこと無く、通気量を維持したまま繰り返し利用できる。
【発明を実施するための最良の形態】
【００１０】
前記ネット状体により形成される前記フィルタ濾材の少なくとも一方の表面の凹凸の平均高さは、好ましくは１００μｍ〜５００μｍである。なお、本発明において凹凸の平均高さとは、凹状部の凹状底部から凸状部の凸状頂部までの高さの平均値のことを意味する。なお、前記凹凸の平均高さは、後述の方法により測定される。
【００１１】
また、前記フィルタ濾材表面の隣接する凸部の平均距離は、好ましくは３００μｍ〜７００μｍ以下である。なお、本発明において隣接する凸部の平均距離とは、隣りあう凸状部の各凸状頂部間の距離の平均値のことを意味する。なお、前記隣接する凸部の平均距離は、後述の方法により測定される。
前記フィルタ濾材表面の凹凸の形状は、特に限定されない。
【００１２】
本発明において、前記ネット状体は、１０ｇ／ｍ2〜２００ｇ／ｍ2の目付け量と５０μｍ〜１０００μｍ以下の厚みを有し、熱可塑性プラスチック製であるのが好ましい。前記ネット状体は、その表面が凹凸状であるので、前記フィルタ濾材の少なくとも一方の表面を簡便に凹凸状にすることができるからである。
【００１３】
本発明のフィルタ濾材は、通気性支持体を１以上含む。この支持体により、フィルタ濾材の強度を維持するためである。なお、前記ＰＴＦＥ多孔質膜と前記通気性支持体とを含む積層体は、１以上の前記ＰＴＦＥ多孔質膜と、１以上の前記通気性支持体とを含む。その積層の形態は特に限定されない。例えば、１の前記ＰＴＦＥ多孔質膜と、１の前記通気性支持体を含む積層体、２の前記ＰＴＦＥ多孔質膜と、１の前記通気性支持体を含む積層体、２の前記ＰＴＦＥ多孔質膜と、２の前記通気性支持体を含む積層体などが挙げられる。また、その積層の順序も特に限定されない。
【００１４】
圧力損失は、０Ｐａ（０ｍｍＨ2Ｏ）を超え、かつ３００Ｐａ（３０．６ｍｍＨ2Ｏ）以下であるフィルタ濾材が好ましい。前記圧力損失は、０Ｐａ（０ｍｍＨ2Ｏ）を超え、かつ２００Ｐａ（２０．４ｍｍＨ2Ｏ）以下がより好ましい。また、前記フィルタ濾材の捕集効率は好ましくは９０％以上１００％以下、より好ましくは９９％以上１００％以下である
【００１５】
本発明の掃除機用集塵フィルタユニットは、前記本発明のフィルタ濾材を含む。
本発明の掃除機は、本発明の掃除機用集塵フィルタユニットを含む。
【００１６】
つぎに、本発明のフィルタ濾材について、例をあげて説明する。
【００１７】
前記フィルタ濾材は、前記ＰＴＦＥ多孔質膜を１以上含む。前記ＰＴＦＥ多孔質膜において、その厚さは、作製するフィルタ濾材の大きさ等により適宜決定されるが、例えば、２〜５０μｍの範囲であり、その孔径は、例えば、０．５〜５０μｍの範囲である。また、前記ＰＴＦＥ多孔質膜の圧力損失は、低ければ低いほど好ましく、例えば３００Ｐａ（３０．６ｍｍＨ2Ｏ）以下かつ０Ｐａ（０ｍｍＨ2Ｏ）を超える範囲であり、好ましくは２００Ｐａ（２０．４ｍｍＨ2Ｏ）以下かつ０Ｐａ（０ｍｍＨ2Ｏ）を超える範囲である。また、前記ＰＴＦＥ多孔質膜の捕集効率は、高ければ高いほどよく、例えば９０％以上かつ１００％以下、好ましくは９５％以上かつ１００％以下、より好ましくは９９％以上かつ１００％以下の範囲である。なお、前記圧力損失および捕集効率は、後述の方法により測定される。
【００１８】
前記ＰＴＦＥ多孔質膜において、その厚さは、作製するフィルタ濾材の大きさ等により適宜決定されるが、例えば、２〜１００μｍの範囲であり、その孔径は、例えば、０．５〜５０μｍの範囲である。
【００１９】
前記ＰＴＦＥ多孔質膜は、例えば、つぎのようにして製造できる。すなわち、まず、未焼成のＰＴＦＥ微粉末に液状潤滑剤を加えて均一に混和する。前記ＰＴＦＥ微粉末としては、特に制限されず、市販のものが使用できる。前記液状潤滑剤としては、前記ＰＴＦＥ粉末を濡らすことができ、後に除去できるものであれば特に制限されず、ナフサ、ホワイトオイル、流動パラフィン、トルエン、キシレン等の炭化水素油や、アルコール類、ケトン類およびエステル類の溶媒等が使用できる。これらは、単独で使用しても良く、若しくは二種類以上併用してもよい。
【００２０】
前記ＰＴＦＥ微粉末に対する液状潤滑剤の添加割合は、前記ＰＴＦＥ微粉末の種類、液状潤滑剤の種類および後述するシート成形の条件等により適宜決定されるが、例えば、ＰＴＦＥ微粉末１００重量部に対して、液状潤滑剤１５〜３５重量部の範囲である。
【００２１】
つぎに、前記混和物を未焼成状態でシート状に成形する。前記成形方法としては、例えば、前記混和物をロッド状に押出した後、対になったロールにより圧延する圧延法や、板状に押出してシート状にする押出し法が挙げられる。また、両方法を組み合わせてもよい。このシート状成形体の厚みは、後に行う延伸の条件等により適宜決定されるが、例えば、０．１〜０．５ｍｍの範囲である。
【００２２】
なお、得られたシート状成形体に含まれる前記液状潤滑剤は、続いて行う延伸工程前に、加熱法または抽出法等により除去しておくことが好ましい。前記抽出法に使用する溶媒は、特に制限されないが、例えば、ノルマルデカン、ドデカン、ナフサ、ケロシン、スモイル等が挙げられる。
【００２３】
つぎに、前記シート状成形体に対して延伸を行なう。前記シート状成形体をＰＴＦＥの融点（３２７℃）以下の温度で、一軸延伸または二軸延伸で延伸し多孔質化する。例えば、前記シート状成形体の長手方向において、その長さが、延伸前の長さに対し２〜６０倍の範囲になるように、温度１５０〜３２７℃で延伸し、続いて、前記シート状成形体の幅方向において、その長さが延伸前の長さの１０〜６０倍の範囲になるように、温度４０〜１５０℃で延伸する。前記延伸後、その延伸状態を保持して、ＰＴＦＥの融点（３２７℃）以上の温度に加熱して焼成することにより、機械的強度の向上と寸法安定性の増加を図る。以上のようにして、ＰＴＦＥ多孔質膜が製造できる。なお、本発明において、ＰＴＦＥ多孔質膜の製造方法は、前述の方法に限定されず、他の方法で作成してもよいし、市販品を使用してもよい。
【００２４】
本発明のフィルタ濾材において、前記凹凸面は、１０ｇ／ｍ2〜２００ｇ／ｍ2以下の目付け量と５０μｍ〜１０００μｍの厚みを有する熱可塑性プラスチック製ネットを、前記ＰＴＦＥ多孔質膜と前記通気性支持体とを含む積層体の少なくとも一方の表面に積層して形成されたものであるのが好ましい。前記熱可塑性プラスチック製ネットは、前記積層体の前記ＰＴＦＥ多孔質膜上に積層して形成されたものが、より好ましい。前記熱可塑性プラスチックとしては、ポリオレフィン（ポリエチレン、ポリプロピレン等）、ポリ塩化ビニル、ポリスチレン等が挙げられ、なかでもポリオレフィンが好ましい。
【００２５】
本発明においては、ネット状体として、金属メッシュ（金属網）を用いることもできる。金属メッシュとしては、鉄、ステンレス、銅等の素材を用いたもので、その厚みは５０〜１０００μｍが好ましい。前記金属メッシュの網目間距離は、３００〜７００μｍが好ましい。このような金属メッシュを用いると、本発明のフィルタ濾材表面の隣接する凸部の平均距離が３００〜７００μｍとなるからである。
【００２６】
本発明のフィルタ濾材において、前記ネット状体を前記積層体上に接着させる方法としては、例えば接着剤で接着させる方法、加熱により融解させて接着させる方法等が挙げられる。なお、本発明において「接着」とは、接着剤を用いた接着に限定されず、熱溶着等を含む広い概念である。接着剤としては、２液混合型や熱による自己架橋型の接着剤などを用いることができる。２液混合型としてはエポキシ樹脂、熱による自己架橋型としては酢酸ビニル−エチレン共重合体やエチレン−塩化ビニル共重合体等が好適である。熱溶着を用いる方法において、ネット状体としてポリオレフィンネットを用いると、ポリオレフィンネットは融点が百数十℃と低いため、比較的低い温度で、前記積層体と熱溶着することが可能である。従って、ネット状体としてポリオレフィンネットを用いる際、熱溶着を用いる方法でネット状体を好ましくは前記積層体上に、より好ましくは前記積層体のＰＴＦＥ多孔質膜面上に接着することができる。
【００２７】
つぎに、図１の断面図および図２の斜視図に、本発明のフィルタ濾材の一例を示す。図示のように、このフィルタ濾材１は、ＰＴＦＥ多孔質膜２にネット状体としての熱可塑性プラスチック製ネット３が接着され、フィルタ濾材１の表面が凹凸状である。この接着面とは反対側の前記ＰＴＦＥ多孔質膜２の表面に通気性支持体４が接着されている。前記ＰＴＦＥ多孔質膜および前記熱可塑性プラスチック製ネットとしては、前述のものと同様のものを用いることができる。なお、本発明のフィルタ濾材は、ネット状体が上流側になるようにして用いるのが好ましい。このことにより、フィルタ濾材表面への塵埃の付着が少なくなり、また、付着した塵埃の除去が容易にできる。
【００２８】
前記通気性支持体としては、例えば、織布、不織布、金属ないしプラスチックのメッシュ、金属ないしプラスチックのネット、プラスチック発泡体等が使用できる。なお、前記通気性支持体には、費用の点から、不織布が最も好ましく用いられる。繊維としては、例えば、セルロース、ビスコース等の半合成繊維、ポリエステル、ポリオレフィン、ポリアミド、アクリル、ポリスルフォン、ポリアミドイミド、ポリイミド、ポリフェニレンサルファイド、ポリフッ化ビニリデン等の合成繊維を用いればよい。前記通気性支持体は、目付け量が例えば１０ｇ／ｍ2以上１００ｇ／ｍ2以下であり、好ましくは１０ｇ／ｍ2以上８０ｇ／ｍ2以下である。
【００２９】
前記ＰＴＦＥ多孔質膜と通気性支持体は、接着して一体化されることが好ましい。その接着方法は、特に制限されないが、両者の通気性を維持するため接着面積を少なくすることが好ましい。前記接着方法としては、例えば、熱溶融性のネットないしメッシュを間に挟んでラミネートする方法、微細な点状ないし線状に接着剤を塗布し接着する方法等が挙げられる。接着剤としては、２液混合型や熱による自己架橋型の接着剤などを用いることができる。２液混合型としてはエポキシ樹脂、熱による自己架橋型としては酢酸ビニル−エチレン共重合体やエチレン−塩化ビニル共重合体等が好適である。
【００３０】
コスト的見地から、前記接着法方法としては、予め熱接着性をもった不織布をＰＴＦＥ多孔質膜にラミネートする方法が好ましい。例えば、素材の一部ないし全部が、ポリエチレンのような熱可塑性樹脂でできている不織布を、ＰＴＦＥ多孔質膜と適切な熱、圧力でラミネートすると、繊維の一部が溶融してＰＴＦＥ多孔質膜と接する部分の繊維のみが熱溶着することが可能である。従って、前記不織布の繊維と、ＰＴＦＥ多孔質膜の接していない部分では、熱溶着して孔が塞がれることがないので、ＰＴＦＥ多孔質膜の通気性が維持できる。
【００３１】
図３および４は、いずれも本発明のフィルタ濾材の他の例を示すものである。図３は、複数枚（図３では２枚）のＰＴＦＥ多孔質膜２と、通気性支持体４をこの順序で接着して積層体を形成し、この積層体のＰＴＦＥ多孔質膜２の表面上にネット状体としての熱可塑性プラスチック製ネット３が接着されている。図３のフィルタ濾材１０は、熱可塑性プラスチック製ネット３により、その一方の表面が凹凸状である。
【００３２】
図４は、ＰＴＦＥ多孔質膜２、通気性支持体４、ＰＴＦＥ多孔質膜２及び通気性支持体４をこの順序で接着させて積層体を形成し、更に、前記積層体の上側のＰＴＦＥ多孔質膜２に熱可塑性プラスチック製ネット３を接着させた構造のフィルタ濾材２０である。図４のフィルタ濾材２０も、熱可塑性プラスチック製ネット３により、その一方の表面が凹凸状である。
【００３３】
なお、本発明のフィルタ濾材は、ネット状体が上流側になるようにして用いる。このことにより、フィルタ濾材表面への塵埃の付着が少なくなり、また、付着した塵埃の除去が容易にできる。
【００３４】
本発明のフィルタ濾材は、フレームに取り付けて掃除機用集塵フィルタユニットとしてもよい。また、このフィルタユニットは、一般的な掃除機の塵埃捕集部に取り付けて使用される。前記フィルタ濾材は、定期的に清掃することで繰り返し使用することができる。この清掃方法は、特に制限されず、例えば、空気を吹き付ける方法、水洗い、洗剤液による洗浄などがある。
【００３５】
つぎに、本発明の実施例について、比較例と併せて説明する。なお、実施例および比較例におけるＰＴＦＥ多孔質膜、フィルタ濾材、紙製フィルタバックの濾材、不織布の各特性の測定方法は、以下に示すとおりである。
【００３６】
（１）圧力損失
圧力損失は、ＪＩＳ Ｋ ０９０１の気体中のダスト試料捕集用ろ過材の試験方法に準じて測定した。サンプル（ＰＴＦＥ多孔質膜、フィルタ濾材または紙製フィルタバックの濾材、以下同じ）に対する風速を５．３ｃｍ／秒に調整して、圧力損失（単位：ＰａおよびｍｍＨ2Ｏ）を圧力計（マノメーター）で測定した。なお、サンプルに対する風速を５．３ｃｍ／秒としたのは、一般に高性能エアフィルタの通気抵抗は、米軍軍事規格（ＭＩＬＩＴＡＲＹ ＳＴＡＮＤＡＲＤ）ＭＦ−Ｆ−５１０７９Ｄに基づいて測定するので、この基準に従ったものである。
【００３７】
（２）捕集効率
捕集効率は、ＪＩＳ Ｋ ３８０３の除菌用空気ろ過デプスフィルタのエアロゾル捕集性能試験法により、粒子径０．３〜０．５μｍのジオクチルフタレート（ＤＯＰ）の粒子を用いて測定した。捕集効率は、下記の式による。
【００３８】
捕集効率（％）＝［１−（下流側粒子濃度／上流側粒子濃度）］×１００
下流側の粒子数の単位：個／リットル
上流側の粒子数の単位：個／リットル
【００３９】
（３）目付け量
目付け量は、ネットを１００ｃｍ2にサンプリングし、その重さを電子天秤により測定して１ｍ2当たりの質量を求めた。
【００４０】
（４）凹凸の平均高さ
レーザー顕微鏡（ＨＡ−１００（商品名）、レーザーテック株式会社製）を用いてフィルタ濾材のネット状体の面を撮影し、凹状部の凹状底部から凸状部の頂部までの高さを測定した。１２点以上測定し、その平均値を凹凸の平均高さとする。
【００４１】
（５）隣接する凸部の平均距離
レーザー顕微鏡（ＨＡ−１００（商品名）、レーザーテック株式会社製）を用いてフィルタ濾材のネット状体の面を撮影し、その平面画像から隣り合う凸状部の各凸状部間の距離を測定した。１２点以上測定し、その平均値を凸部の平均距離とする。
【実施例１】
【００４２】
ＰＴＦＥ多孔質膜（日東電工株式会社製、ミクロテックスＮＴＦ１０３３（商品名）、厚み１５μｍ、公称孔径３．０μｍ、圧力損失８０Ｐａ（８．２ｍｍＨ2Ｏ）、捕集効率９０％)と、ポリエチレンテレフタレート（ＰＥＴ）／ポリエステル（ＰＥ）芯鞘不織布（ユニチカ株式会社製、エルベスＴＯ７０３ＷＤＯ（商品名）、厚み１６０μｍ、目付け量７０ｇ／ｍ2、鞘部ＰＥの融点１２９℃）（支持体）とを積層し、１３５℃に加熱した一対の熱ロールでＰＴＦＥ多孔質膜側から連続的に熱ラミネートすることにより熱溶着して前記両者を一体化して、フィルタ濾材用積層体（厚み１６０μｍ、圧力損失９８Ｐａ（１０ｍｍＨ2Ｏ）、捕集効率９０％)を得た。なお、このフィルタ濾材用積層体のＰＴＦＥ多孔質膜表面は平滑である。
【００４３】
つぎに、前記フィルタ濾材用積層体と、ポリエチレンネット（米国、アプライド・エクストリュージョン・テクノロジーズ・インク（Applied Extrusion Technologies, Inc.）製、ＤＥＬＮＥＴ Ｘ５５０（商品名）、厚み１１０μｍ、目付１６ｇ／ｍ2）とを、前記ポリエチレンネットが、前記フィルタ濾材用積層体のＰＴＦＥ多孔質膜と向き合うように積層した。前記ポリエチレンネット側から１６０℃で加熱し、熱溶着させて図１と同構造のフィルタ濾材（厚み２７０μｍ、圧力損失１５６．８Ｐａ（１６ｍｍＨ2Ｏ）、捕集効率９０％、凹凸の平均高さ１１０μｍ、隣接する凸部の平均距離５９０μｍ）を得た。
【実施例２】
【００４４】
実施例１で得られたフィルタ濾材用積層体と、ポリエチレンネット（米国、カウド・プラスチックス・インク（Cowed Plastics, Inc.）製、ＸＮ６０６５（商品名）、厚み３６０μｍ、目付１０８ｇ／ｍ2）とを、前記ポリエチレンネットが、前記フィルタ濾材用積層体のＰＴＦＥ多孔質膜と向き合うように積層した。前記ポリエチレンネット側から１６０℃で加熱し、熱溶着させて（図１と同構造の）フィルタ濾材（厚み５１０μｍ、圧力損失１５６．８Ｐａ（１６ｍｍＨ2Ｏ）、捕集効率９０％、凹凸の平均高さ３６０μｍ、隣接する凸部の平均距離７５０μｍ）を得た。
【００４５】
（比較例１）
フィルタ濾材として、実施例１のフィルタ濾材用積層体（厚み１６０μｍ、圧力損失９８Ｐａ（１０ｍｍＨ2Ｏ）、捕集効率９０％）を用いた。なお、このフィルタ濾材用積層体のＰＴＦＥ多孔質膜表面は平滑である。
【００４６】
（比較例２）
フィルタ濾材として、市販の一般的な掃除機用使い捨て紙パック（紙パックフィルターＧＰ−５５Ｆ（商品名）、日立ホーム＆ライフソリューション株式会社製、厚み１４０μｍ、圧力損失６３．７Ｐａ（６．５ｍｍＨ2Ｏ）、捕集効率７０％）を用いた。この掃除機用紙パックは、麻パルプ、木材パルプおよび抄紙用ポリエステルバインダー短繊維から構成されていた。
【００４７】
塵埃吸引試験
実施例１および２ならびに比較例１および２の各々のフィルタ濾材を、一般的な家庭用掃除機（Ｚ５２１０ サイレンス（Silence）（商品名）、エレクトロラックス（Electrolux）株式会社（スウェーデン）製）の塵埃捕集部に取り付け、モデル塵埃（１００ｇ）を１０回に分けて吸引した。モデル塵埃としては、ＪＩＳ  Ｚ８９０１に記載の試験用ダスト１５種類と、料理用植物油（油分）（前記ダストに対して０．５重量％）とを混合したものを用いた。モデル塵埃の吸引後に、エアガン（フィルタ濾材との距離１０ｃｍ、空気の圧力３．０ｋｇ／ｃｍ2、時間１５秒）を用いてフィルタ濾材に付着した塵埃を除去した。塵埃を除去後のフィルタ濾材の各々について、圧力損失を測定した。その結果を以下の表１に示す。
【００４８】
【表１】
2005288368.tif 000003
【００４９】
前記表１から分かるように、実施例１および２のフィルタ濾材は、油分を含んだ塵埃を吸引しても、エアガンで払い落とすことによって塵埃が排除され、通気性の低下が抑制された。これに対し、比較例１および２のエアフィルタでは、油分を含んだ塵埃の吸引により、目詰まりを起こし、エアガンで払い落とすことができず、通気性が低下した。
【産業上の利用可能性】
【００５０】
本発明のフィルタ濾材は、例えば、家庭用または産業用掃除機に用いることができる。
【図面の簡単な説明】
【００５１】
【図１】本発明のフィルタ濾材の一例の断面図である。
【図２】前記フィルタ濾材の一例の斜視図である。
【図３】本発明のフィルタ濾材のその他の例の断面図である。
【図４】本発明のフィルタ濾材のさらにその他の例の断面図である。
【符号の説明】
【００５２】
１      フィルタ濾材
２      ＰＴＦＥ多孔質膜
３      熱可塑性プラスチック製ネット
４      通気性支持体
１０    フィルタ濾材
２０    フィルタ濾材
【図１】
2005288368.tif 000004
【図２】
2005288368.tif 000005
【図３】
2005288368.tif 000006
【図４】
2005288368.tif 000007